(57)【要約】【課題】  親水化機能を有する共重合体の製造方法の提供。【解決手段】  疎水性不飽和単量体（Ａ）と、スルホベタイン基を有する不飽和単量体を含有する不飽和単量体（Ｂ）とを、水及び有機溶媒の混合溶媒中で、（Ａ）と（Ｂ）の総質量に対する（Ａ）の質量比が０．０８以上０．４０以下の質量比で重合させる。（Ａ）と（Ｂ）からなる単量体混合物１５質量部を水及び有機溶媒からなる混合溶媒８４．１５質量部及び非イオン性界面活性剤０．８５質量部と混合し、混合溶媒中の水の含有量を９７．５質量％から２．５質量％ずつ減らして透過率を測定し、透過率が初めて９０％以上となる水の含有量をＳ質量％とした時に、混合溶媒中の水の含有量はＳ質量％以上、（Ｓ＋１０）質量％以下である。【選択図】なし【特許請求の範囲】
【請求項１】
疎水性不飽和単量体（Ａ）と、スルホベタイン基を有する不飽和単量体を含有する不飽和単量体（Ｂ）とを、水及び有機溶媒の混合溶媒中で所定の質量比で重合させ、前記所定の質量比が、疎水性不飽和単量体（Ａ）と不飽和単量体（Ｂ）の総質量に対する疎水性不飽和単量体（Ａ）の質量比であって、０．０８以上、０．４０以下であり、
下記測定方法（１）で得られる混合溶媒中の水の含有量をＳ質量％とした時に、混合溶媒中の水の含有量がＳ質量％以上、（Ｓ＋１０）質量％以下であり、
前記有機溶媒の２０℃における水１００ｇに対する溶解量が２０ｇ以上である、
共重合体の製造方法。
測定方法（１）
疎水性不飽和単量体（Ａ）と不飽和単量体（Ｂ）からなる前記所定の質量比の単量体混合物１５質量部を水及び前記有機溶媒からなる混合溶媒８４．１５質量部及び非イオン性界面活性剤０．８５質量部と混合し、透過率を測定する。混合溶媒中の水の含有量を９７．５質量％から２．５質量％ずつ減らして透過率を測定し、透過率が初めて９０％以上となる水の含有量をＳ質量％とする。
【請求項２】
疎水性不飽和単量体（Ａ）が下記一般式（１）で表される単量体及び一般式（２）で表される単量体から選ばれる１種以上である、請求項１に記載の共重合体の製造方法。
【化１】
2015105312.tif 000010
【化２】
2015105312.tif 000011
［式（１）及び（２）中、Ｒ1〜Ｒ3：同一又は異なって、水素原子又は炭素数１又は２のアルキル基、
Ｒ4：炭素数１以上、２２以下の炭化水素基、
Ｒ5〜Ｒ7：同一又は異なって、水素原子又は炭素数１又は２のアルキル基、
Ｒ8，Ｒ9：同一又は異なって、水素原子又は炭素数１以上、４以下の炭化水素基を示す。］
【請求項３】
スルホベタイン基を有する不飽和単量体が下記一般式（３）で表される単量体、下記一般式（４）で表される単量体及び下記一般式（５）で表される単量体からなる群から選ばれる１種以上である、請求項１又は２に記載の共重合体の製造方法。
【化３】
2015105312.tif 000012
【化４】
2015105312.tif 000013
【化５】
2015105312.tif 000014
［式（３）〜（５）中、Ｒ10〜Ｒ12：同一又は異なって、水素原子又は炭素数１又は２のアルキル基、
Ｒ13，Ｒ14：同一又は異なって、メチル基、またはエチル基、
Ｘ1：炭素数２以上、４以下のアルキレン基、
Ｘ2：水酸基を有してもよい炭素数２以上、４以下のアルキレン基、
Ｒ15〜Ｒ17：同一又は異なって、水素原子又は炭素数１又は２のアルキル基、
Ｒ18，Ｒ19：同一又は異なって、メチル基、またはエチル基、
Ｘ3：炭素数２以上、４以下のアルキレン基、
Ｘ4：水酸基を有してもよい炭素数２以上、４以下のアルキレン基、
Ｘ5：水酸基を有してもよい炭素数２以上、４以下のアルキレン基を示す。］
【請求項４】
開始剤として、水溶性重合開始剤を用いる、請求項１〜３のいずれか１項に記載の共重合体の製造方法。
【請求項５】
有機溶媒が、炭素数２以上４以下のエーテル、炭素数３以上４以下のケトン、炭素数１以上４以下のアルコール、ジメチルスルフォキシド、ジメチルフォルムアミド及びアセトニトリルからなる群から選ばれる１種以上である、請求項１〜４のいずれか１項に記載の共重合体の製造方法。
【請求項６】
請求項１〜５のいずれか１項に記載の製造方法により得られる共重合体からなる親水化処理剤。
【請求項７】
請求項１〜５のいずれか１項に記載の製造方法により得られる共重合体と水を含有する親水化処理剤組成物。
【請求項８】
更に界面活性剤を含有する、請求項７に記載の親水化処理剤組成物。
【発明の詳細な説明】
【技術分野】
【０００１】
本発明は、親水化機能を有する共重合体の製造方法に関する。
【背景技術】
【０００２】
従来、固体表面に防汚性を付与する方法としては、撥水化処理と親水化処理の相異なる方法が知られている。
【０００３】
撥水化処理は、ガラス、金属、繊維等の固体表面に撥水性を持たせる表面処理を行い、水に含まれる汚れを付着させないようにする技術である。例えば、衣類を洗濯後、柔軟仕上げ剤で処理したり、スキーウェア等に撥水剤をスプレーして防水効果を持たせたり、自動車の塗装面をワックス掛けしたりすることが広く行われている。
【０００４】
しかしながら、撥水化処理では、表面を完全に撥水化させることは難しく、度重なる水との接触により、水に含まれる汚れが固体表面に蓄積するため、十分な防汚効果を発揮することが難しい。
【０００５】
一方、固体表面の親水化処理、すなわち、固体表面の水に対する接触角を低下させ、固体表面を水に対して濡れ易くする処理をすると、当該処理後に固体表面に付着した汚れが洗浄時に落ち易くなったり、汚れの再汚染防止効果が期待できる他、ガラス・鏡等の防曇効果、帯電防止、熱交換器のアルミニウムフィンの着霜防止、浴槽及びトイレ表面等の防汚性付与等が期待できる。
【０００６】
固体表面の親水化処理剤及び方法としては、いくつかの提案がなされている。例えば、特許文献１には、両性高分子電解質を含有する水性防汚組成物が開示されている。特許文献２には、界面活性剤及び特定のポリベタインを含有する、洗浄用又はすすぎ洗い用の組成物が開示されている。特許文献３には、特定のベタイン構造を有する重合性不飽和モノマーと特定の重合性不飽和モノマーとを共重合して得られる、アクリル樹脂、親水性架橋重合体粒子及び架橋剤を含有する親水化処理剤組成物が開示されている。
【０００７】
一方、混合溶媒を用いる共重合体の製造方法として、特許文献４には水および補助溶剤からなる水性媒体において疎水性モノマーと親水性モノマーとを共重合する製造方法が開示されている。
【先行技術文献】
【特許文献】
【０００８】
【特許文献１】特開２００１−１８１６０１号公報
【特許文献２】特表２００６−５１４１５０号公報
【特許文献３】特開２０１２−２５８２０号公報
【特許文献４】特開平２−７０７０５号公報
【発明の概要】
【発明が解決しようとする課題】
【０００９】
しかるに、親水化技術を応用した商品は意外なことに少なく、広く一般に普及しているとは言いがたい。これは十分満足できる効果を有する親水化剤がないことに起因している。
【００１０】
本発明は、優れた親水化能力を発揮する共重合体の製造方法を提供することを課題とする。かかる共重合体は親水化処理剤として用いることができ、また親水化処理剤組成物中に含有されうる。
【課題を解決するための手段】
【００１１】
本発明によれば、疎水性不飽和単量体（Ａ）と、スルホベタイン基を有する不飽和単量体を含有する不飽和単量体（Ｂ）とを、水及び有機溶媒の混合溶媒中で所定の質量比で重合させ、
前記所定の質量比が、疎水性不飽和単量体（Ａ）と不飽和単量体（Ｂ）の総質量に対する疎水性不飽和単量体（Ａ）の質量比であって、０．０８以上、０．４０以下であり、
下記測定方法（１）で得られる混合溶媒中の水の含有量をＳ質量％とした時に、混合溶媒中の水の含有量がＳ質量％以上、（Ｓ＋１０）質量％以下であり、
前記有機溶媒の２０℃における水１００ｇに対する溶解量が２０ｇ以上である、共重合体の製造方法が提供される。
測定方法（１）
疎水性不飽和単量体（Ａ）と不飽和単量体（Ｂ）からなる前記所定の質量比の単量体混合物１５質量部を水及び前記有機溶媒からなる混合溶媒８４．１５質量部及び非イオン性界面活性剤０．８５質量部と混合し、透過率を測定する。混合溶媒中の水の含有量を９７．５質量％から２．５質量％ずつ減らして透過率を測定し、透過率が初めて９０％以上となる水の含有量をＳ質量％とする。
【発明の効果】
【００１２】
本発明の製造方法で得られる共重合体（以下、「本発明の共重合体」ともいう）は親水化性能に優れる。従って本発明の共重合体からなる親水化処理剤及びこれを含有する親水化処理剤組成物も優れた親水化性能を提供する。
【発明を実施するための形態】
【００１３】
＜疎水性不飽和単量体（Ａ）＞
本発明の共重合体の製造に用いられる疎水性不飽和単量体（Ａ）は、親水化性能向上の観点から、好ましくは２０℃における水１００ｇに対する溶解量が１０ｇ以下であり、より好ましくは１ｇ以下であり、さらに好ましくは０．１ｇ以下である。また、疎水性不飽和単量体（Ａ）は、同様の観点から、下記一般式（１）で表される単量体及び一般式（２）で表される単量体から選ばれる１種以上であることが好ましく、より好ましくは一般式（１）で表される単量体から選ばれる１種以上である。
【００１４】
【化１】
2015105312.tif 000002
【００１５】
【化２】
2015105312.tif 000003
【００１６】
［式（１）及び（２）中、Ｒ1〜Ｒ3：同一又は異なって、水素原子又は炭素数１又は２のアルキル基、
Ｒ4：炭素数１以上、２２以下の炭化水素基、
Ｒ5〜Ｒ7：同一又は異なって、水素原子又は炭素数１又は２のアルキル基、
Ｒ8，Ｒ9：同一又は異なって、水素原子又は炭素数１以上、４以下の炭化水素基を示す。］
【００１７】
式（１）において、不飽和単量体の入手性の観点、親水化処理剤又は親水化処理剤組成物の親水化性能を高める観点から、Ｒ1及びＲ2は水素原子が好ましい。Ｒ3は、同様の観点から、水素原子又はメチル基が好ましく、メチル基がより好ましい。Ｒ4は、同様の観点から、好ましくは炭素数１以上２２以下の直鎖又は分岐鎖のアルキル基又はアルケニル基、ベンジル基であり、より好ましくは炭素数１以上１２以下の直鎖又は分岐鎖のアルキル基又はアルケニル基、ベンジル基であり、更に好ましくは炭素数３以上８以下の直鎖又は分岐鎖のアルキル基、ベンジル基であり、更に好ましくは炭素数３以上４以下の直鎖又は分岐鎖のアルキル基、ベンジル基である。
【００１８】
式（２）において、不飽和単量体の入手性の観点、親水化処理剤又は親水化処理剤組成物の親水化性能を高める観点から、Ｒ5及びＲ6は水素原子が好ましい。Ｒ7は、同様の観点から、水素原子又はメチル基が好ましい。Ｒ8及びＲ9は、同様の観点から、炭素数の合計が３以上、８以下が好ましい。また、Ｒ8及びＲ9は、同様の観点から、炭素数３以上、４以下のアルキル基が好ましく、より好ましくはＲ8及びＲ9のうち一方が水素原子であり、もう一方が炭素数３以上、４以下のアルキル基である。
【００１９】
疎水性不飽和単量体（Ａ）としては、具体的に、（メタ）アクリル酸メチル、（メタ）アクリル酸エチル、（メタ）アクリル酸ｎ−ブチル、（メタ）アクリル酸ｉｓｏ−ブチル、（メタ）アクリル酸ｔ−ブチル、（メタ）アクリル酸ｎ−ヘキシル、（メタ）アクリル酸シクロヘキシル、（メタ）アクリル酸ｎ−オクチル、（メタ）アクリル酸２−エチルヘキシル、（メタ）アクリル酸ｎ−デシル、（メタ）アクリル酸ラウリル、（メタ）アクリル酸ミリスチル、（メタ）アクリル酸パルミチル、（メタ）アクリル酸ステアリル、（メタ）アクリル酸ベヘニル、及び（メタ）アクリル酸ベンジル等の（メタ）アクリル酸エステル類や、Ｎ−エチル（メタ）アクリルアミド、Ｎ−イソプロピル（メタ）アクリルアミド、Ｎ−ｔ−ブチル（メタ）アクリルアミド、Ｎ，Ｎ−ジエチル（メタ）アクリルアミド等の（メタ）アクリルアミド類が挙げられる。
【００２０】
疎水性不飽和単量体（Ａ）は、親水化処理剤又は親水化処理剤組成物の親水化性能を高める観点から、好ましくは（メタ）アクリル酸エステルであり、より好ましくは（メタ）アクリル酸メチル、（メタ）アクリル酸エチル、（メタ）アクリル酸ｎ−ブチル、（メタ）アクリル酸ｉｓｏ−ブチル、（メタ）アクリル酸ｔ−ブチル、（メタ）アクリル酸ｎ−ヘキシル、（メタ）アクリル酸ベンジルから選ばれる１種又は２種以上であり、より好ましくは、（メタ）アクリル酸メチル、（メタ）アクリル酸エチル、（メタ）アクリル酸ｎ−ブチル、（メタ）アクリル酸ｉｓｏ−ブチル、（メタ）アクリル酸ｔ−ブチル、（メタ）アクリル酸ベンジルから選ばれる１種又は２種以上であり、さらに好ましくは（メタ）アクリル酸ｎ−ブチル、（メタ）アクリル酸ｉｓｏ−ブチル、（メタ）アクリル酸ｔ−ブチル、（メタ）アクリル酸ベンジルから選ばれる１種又は２種以上である。なお、本明細書において、「（メタ）アクリル」とは、アクリル、メタクリル又はそれらの両方を意味する。
【００２１】
＜スルホベタイン基を有する不飽和単量体（Ｂ）＞
本発明の共重合体の製造に用いられるスルホベタイン基を有する不飽和単量体（Ｂ）は、親水化性能の向上及び重合性の観点から、下記一般式（３）で表される単量体、下記一般式（４）で表される単量体及び下記一般式（５）で表される単量体からなる群から選ばれる１種以上であることが好ましく、同様の観点から一般式（３）で表される単量体から選ばれる１種以上であることがより好ましい。
【００２２】
【化３】
2015105312.tif 000004
【００２３】
【化４】
2015105312.tif 000005
【００２４】
【化５】
2015105312.tif 000006
【００２５】
［式（３）〜（５）中、Ｒ10〜Ｒ12：同一又は異なって、水素原子又は炭素数１又は２のアルキル基、
Ｒ13，Ｒ14：同一又は異なって、メチル基、またはエチル基、
Ｘ1：炭素数２以上、４以下のアルキレン基、
Ｘ2：水酸基を有してもよい炭素数２以上、４以下のアルキレン基、
Ｒ15〜Ｒ17：同一又は異なって、水素原子又は炭素数１又は２のアルキル基、
Ｒ18，Ｒ19：同一又は異なって、メチル基、またはエチル基、
Ｘ3：炭素数２以上、４以下のアルキレン基、
Ｘ4：水酸基を有してもよい炭素数２以上、４以下のアルキレン基、
Ｘ5：水酸基を有してもよい炭素数２以上、４以下のアルキレン基を示す。］
【００２６】
式（３）において、不飽和単量体の入手性の観点、及び重合性の観点から、Ｒ10及びＲ11は水素原子が好ましい。Ｒ12は、同様の観点から水素原子又はメチル基が好ましく、加水分解性の観点からメチル基がより好ましい。不飽和単量体の入手性の観点、及び重合性の観点から、Ｒ13及びＲ14はメチル基が好ましく、同様の観点からＸ1は炭素数２又は３のアルキレン基が好ましく、炭素数２のジメチレン基がより好ましい。Ｘ2は同様の観点から、水酸基を有してもよい炭素数３又は４のアルキレン基が好ましく、プロピレン基、ブチレン基、２−ヒドロキシプロピレン基がより好ましく、プロピレン基が更に好ましい。
【００２７】
式（４）において、不飽和単量体の入手性の観点、及び重合性の観点から、Ｒ15及びＲ16は水素原子が好ましい。Ｒ17は、同様の観点から水素原子又はメチル基が好ましい。不飽和単量体の入手性の観点、及び重合性の観点から、Ｒ18及びＲ19はメチル基が好ましく、同様の観点からＸ3は炭素数２又は３のアルキレン基が好ましく、炭素数２のジメチレン基がより好ましい。Ｘ4は同様の観点から、水酸基を有してもよい炭素数３又は４のアルキレン基が好ましく、プロピレン基、ブチレン基、２−ヒドロキシプロピレン基がより好ましく、プロピレン基が更に好ましい。
【００２８】
式（５）において、不飽和単量体の入手性の観点、及び重合性の観点から、Ｘ5は水酸基を有してもよい炭素数３又は４のアルキレン基が好ましく、プロピレン基、ブチレン基、２−ヒドロキシプロピレン基がより好ましく、プロピレン基が更に好ましい。
【００２９】
スルホベタイン基を有する不飽和単量体（Ｂ）としては、具体的に、Ｎ−（３−スルホプロピル）−Ｎ−メタクリロキシエチル−Ｎ，Ｎ−ジメチルアンモニウムベタイン、Ｎ−（４−スルホ−ｎ−ブチル）−Ｎ−メタクリロキシエチル−Ｎ，Ｎ−ジメチルアンモニウムベタイン、Ｎ−（３−スルホ−２−ヒドロキシプロピル）−Ｎ−メタクリロキシエチル−Ｎ，Ｎ−ジメチルアンモニウムベタイン、Ｎ−（３−スルホプロピル）−Ｎ−メタクリロキシエチル−Ｎ，Ｎ−ジエチルアンモニウムベタイン、Ｎ−（４−スルホ−ｎ−ブチル）−Ｎ−メタクリロキシエチル−Ｎ，Ｎ−ジエチルアンモニウムベタイン、Ｎ−（３−スルホ−２−ヒドロキシプロピル）−Ｎ−メタクリロキシエチル−Ｎ，Ｎ−ジエチルアンモニウムベタイン、Ｎ−（３−スルホプロピル）−Ｎ−アクリロキシエチル−Ｎ，Ｎ−ジメチルアンモニウムベタイン、Ｎ−（４−スルホ−ｎ−ブチル）−Ｎ−アクリロキシエチル−Ｎ，Ｎ−ジメチルアンモニウムベタイン、Ｎ−（３−スルホ−２−ヒドロキシプロピル）−Ｎ−アクリロキシエチル−Ｎ，Ｎ−ジメチルアンモニウムベタイン等の一般式（３）で表される単量体や、Ｎ−（３−スルホプロピル）−Ｎ−メタクリロイルアミノプロピル−Ｎ，Ｎ−ジメチルアンモニウムベタイン、Ｎ−（４−スルホ−ｎ−ブチル）−Ｎ−メタクリロイルアミノプロピル−Ｎ，Ｎ−ジメチルアンモニウムベタイン、Ｎ−（３−スルホ−２−ヒドロキシプロピル）−Ｎ−メタクリロイルアミノプロピル−Ｎ，Ｎ−ジメチルアンモニウムベタイン、Ｎ−（３−スルホプロピル）−Ｎ−アクリロイルアミノプロピル−Ｎ，Ｎ−ジメチルアンモニウムベタイン、Ｎ−（４−スルホ−ｎ−ブチル）−Ｎ−アクリロイルアミノプロピル−Ｎ，Ｎ−ジメチルアンモニウムベタイン、Ｎ−（３−スルホ−２−ヒドロキシプロピル）−Ｎ−アクリロイルアミノプロピル−Ｎ，Ｎ−ジメチルアンモニウムベタイン等の一般式（４）で表される単量体、並びに２−ビニル−１−（３−スルホプロピル）−ピリジニウムベタイン等の一般式（５）で表される単量体が挙げられる。
【００３０】
スルホベタイン基を有する不飽和単量体（Ｂ）は、親水化処理剤組成物の親水化性能を高める観点、及び重合性の観点から、好ましくはＮ−（３−スルホプロピル）−Ｎ−メタクリロキシエチル−Ｎ，Ｎ−ジメチルアンモニウムベタイン、Ｎ−（４−スルホ−ｎ−ブチル）−Ｎ−メタクリロキシエチル−Ｎ，Ｎ−ジメチルアンモニウムベタイン、Ｎ−（３−スルホ−２−ヒドロキシプロピル）−Ｎ−メタクリロキシエチル−Ｎ，Ｎ−ジメチルアンモニウムベタイン、Ｎ−（３−スルホプロピル）−Ｎ−メタクリロイルアミノプロピル−Ｎ，Ｎ−ジメチルアンモニウムベタイン、２−ビニル−１−（３−スルホプロピル）−ピリジニウムベタインから選ばれる１種又は２種以上であり、更に好ましくはＮ−（３−スルホプロピル）−Ｎ−メタクリロキシエチル−Ｎ，Ｎ−ジメチルアンモニウムベタインである。
【００３１】
＜共重合体の製造法＞
本発明によれば、疎水性不飽和単量体（Ａ）とスルホベタイン基を有する不飽和単量体を含有する不飽和単量体（Ｂ）とは、水及び有機溶媒の混合溶媒中で、所定の質量比で重合される。ここで所定の質量比とは、疎水性不飽和単量体（Ａ）と不飽和単量体（Ｂ）の総質量に対する疎水性不飽和単量体（Ａ）の質量比であって、０．０８以上、０．４０以下の値を有する。
【００３２】
親水化処理剤又は親水化処理剤組成物の親水化性能を高める観点から、上記所定の質量比は０．０８以上であり、好ましくは０．１０以上であり、同様の観点から０．４０以下であり、好ましくは０．３５以下、より好ましくは０．３０以下、更に好ましくは０．２０以下である。
【００３３】
重合に用いる有機溶媒は、親水化処理剤又は親水化処理剤組成物の親水化性能を高める観点から、２０℃における水１００ｇに対する溶解量が２０ｇ以上である。有機溶媒の２０℃における水１００ｇに対する溶解量は、好ましくは５０ｇ以上、より好ましくは１００ｇ以上、さらに好ましくは３００ｇ以上、より更に好ましくはあらゆる比率で溶解することである。
【００３４】
具体的には、炭素数２以上４以下のエーテル、炭素数３以上４以下のケトン、炭素数１以上４以下のアルコール、ジメチルスルフォキシド、ジメチルフォルムアミド、アセトニトリルからなる群から選ばれる１種以上が挙げられる。エーテル系有機溶媒としては、ジエチレングリコールジメチルエーテル、テトラヒドロフラン等が挙げられ、ケトン系有機溶媒としては、アセトン、メチルエチルケトン等が挙げられ、アルコール系有機溶媒としては、メタノール、エタノール、イソプロパノール等が挙げられる。重合性及び親水化性能向上の観点から、５℃から重合時の温度の範囲内において、あらゆる混合比で水と混和する有機溶媒であることが好ましい。親水化処理剤又は親水化処理剤組成物の親水化性能を高める観点から、炭素数１以上４以下のアルコール又は炭素数３以上４以下のケトンが好ましく、エタノール又はアセトンがより好ましい。
【００３５】
本発明によれば、水及び上記有機溶媒の混合溶媒中の水の含有量は、下記測定方法（１）で得られる混合溶媒中の水の含有量をＳ質量％とした時に、混合溶媒中のＳ質量％以上、（Ｓ＋１０）質量％以下である。
【００３６】
測定方法（１）
疎水性不飽和単量体（Ａ）と不飽和単量体（Ｂ）からなる上記所定の質量比の単量体混合物１５質量部を水及び上記有機溶媒からなる混合溶媒８４．１５質量部及び非イオン性界面活性剤０．８５質量部と混合し、透過率を測定する。混合溶媒中の水の含有量を９７．５質量％から２．５質量％ずつ減らして透過率を測定し、透過率が初めて９０％以上となる水の含有量をＳ質量％とする。
ここで非イオン性界面活性剤は、アルキル基の炭素数が１２であり、オキシエチレン基の平均付加モル数が９モルであるポリオキシエチレンアルキルエーテルである。
【００３７】
上記混合溶媒中の水の含有量は、親水化処理剤又は親水化処理剤組成物の親水化性能を高める観点から、Ｓ＋６．０質量％以上が好ましく、Ｓ＋６．５質量％以上がより好ましく、またＳ＋９．０質量％以下が好ましく、Ｓ＋８．５質量％以下がより好ましい。同様の観点から、Ｓ＋６．０質量％〜Ｓ＋１０．０質量％が好ましく、Ｓ＋６．５質量％〜Ｓ＋１０．０質量％がより好ましく、Ｓ＋６．５質量％〜Ｓ＋９．０質量％がさらに好ましく、Ｓ＋６．５質量％〜Ｓ＋８．５質量％がよりさらに好ましい。
【００３８】
上記混合溶媒中の水の含有量は、固体表面を均一に処理する観点から、Ｓ＋１．０質量％以上が好ましく、またＳ＋７．０質量％以下が好ましく、Ｓ＋６．５質量％以下がより好ましく、Ｓ＋６．０質量％以下がさらに好ましい。同様の観点から、Ｓ質量％〜Ｓ＋７．０質量％が好ましく、Ｓ質量％〜Ｓ＋６．５質量％がより好ましく、Ｓ質量％〜Ｓ＋６．０質量％がさらに好ましく、Ｓ＋１．０質量％〜Ｓ＋６．０質量％がよりさらに好ましい。
【００３９】
重合開始剤は特に限定されるものではなく、２，２’−アゾビスイソブチロニトリル、２，２’−アゾビス（２，４−ジメチルバレロニトリル）、２，２’―アゾビス−２−アミジノプロパン二塩酸塩等のアゾ系開始剤、過酸化ラウロイル、過酸化ベンゾイル、t−ブチルパーオキシネオデカノエート等の過酸化物系開始剤、過硫酸アンモニウム等の過硫酸塩系開始剤等が挙げられる。しかしながら共重合体の水への溶解性の観点からは水溶性の重合開始剤が好ましく、２，２’―アゾビス−２−アミジノプロパン二塩酸塩又は過硫酸塩がより好ましく、過硫酸塩がさらに好ましく、過硫酸アンモニウムがよりさらに好ましい。また必要に応じて、連鎖移動剤等を用いることもできる。連鎖移動剤としては、ドデシルメルカプタン、メルカプトエタノール、メルカプトプロピオン酸等のメルカプタン類が挙げられる。
【００４０】
重合反応の温度は、用いる重合開始剤、混合溶媒に用いる有機溶媒の種類等により適宜選択できるが、生産性の観点から５０℃以上が好ましく、６０℃以上がより好ましく、７０℃以上がさらに好ましい。同様の観点から１１０℃以下が好ましく、９５℃以下がより好ましく、８５℃以下がさらに好ましい。
【００４１】
＜親水化処理剤＞
本発明の共重合体は親水化処理剤として用いることができる。即ち本発明によれば、親水化処理剤の製造方法が提供される。
【００４２】
＜親水化処理剤組成物＞
【００４３】
［共重合体］
また本発明によれば、本発明の共重合体及び水を含有する、親水化処理剤組成物が提供される。親水化処理剤組成物において、本発明の共重合体は１種又は２種以上を用いることができる。
【００４４】
親水化処理剤組成物中の本発明の共重合体の含有量は、親水化処理剤組成物の親水化性能を高める観点から、好ましくは０．０１質量％以上、より好ましくは０．１質量％以上、更に好ましくは０．２質量％以上であり、増粘により均一な処理が抑制され、親水化性能が低下するのを防止する観点から、好ましくは５質量％以下、好ましくは２．０質量％以下、より好ましくは１．０質量％以下である。
【００４５】
［界面活性剤］
親水化処理剤組成物は、親水化処理剤組成物の親水化性能を高める観点から、界面活性剤を含有することが好ましい。界面活性剤を用いることにより、親水化処理剤組成物が固体表面に濡れ広がりやすくなり、親水化性能が向上する。また、固体表面に汚れ物質、特に疎水性の高い例えば油性の汚れ物質が付着している場合には、界面活性剤を用いることにより、界面活性剤により疎水性の高い汚れ物質が除去され、固体表面の親水化性能が向上する。
【００４６】
親水化処理剤組成物中の界面活性剤の含有量は、親水化処理剤組成物の親水化性能を高める観点から、好ましくは０．０１質量％以上、より好ましくは０．０３質量％以上、更に好ましくは０．０５質量％以上であり、共重合体の固体表面への吸着が阻害され、親水化性能が低下するのを防止する観点から、好ましくは３０質量％以下、好ましくは２０質量％以下、より好ましくは１０質量％以下である。さらに抑泡の観点から、好ましくは１質量％以下、より好ましくは０．５質量％未満、さらに好ましくは０．３質量％以下、よりさらに好ましくは０．１質量％以下である。
【００４７】
用いられる界面活性剤としては、通常液体洗浄剤に用いられる界面活性剤であれば特に限定はない。界面活性剤としては陰イオン性、非イオン性、陽イオン性及び両性界面活性剤が挙げられる。界面活性剤は、前述の観点から、疎水性部位としてアルキル基又はアルケニル基を有することが好ましく、その炭素数は、好ましくは８以上、より好ましくは炭素数１０以上であり、その上限は、好ましくは２０以下、より好ましくは１６以下である。
【００４８】
（陰イオン性界面活性剤）
陰イオン性界面活性剤としては、疎水性部位を有する硫酸エステル塩、スルホン酸塩、カルボン酸塩、リン酸エステル塩、及びアミノ酸塩から選ばれる１種又は２種以上が好ましい。具体的には、アルキル硫酸塩、アルケニル硫酸塩、ポリオキシアルキレンアルキルエーテル硫酸塩、ポリオキシアルキレンアルケニルエーテル硫酸塩、ポリオキシアルキレンアルキルフェニルエーテル硫酸塩等の疎水性部位を有する硫酸エステル塩；スルホコハク酸アルキルエステル塩、ポリオキシアルキレンスルホコハク酸アルキルエステル塩、アルカンスルホン酸塩、内部オレフィンスルホン酸塩、アシルイセチオネート、アシルメチルタウレート等の疎水性部位を有するスルホン酸塩；炭素数８以上１６以下の高級脂肪酸塩、ポリオキシアルキレンアルキルエーテル酢酸塩等の疎水性部位を有するカルボン酸塩；アルキルリン酸塩、ポリオキシアルキレンアルキルエーテルリン酸塩等の疎水性部位を有するリン酸エステル塩；アシルグルタミン酸塩、アラニン誘導体、グリシン誘導体、アルギニン誘導体等の疎水性部位を有するアミノ酸塩等が挙げられる。
【００４９】
これらの陰イオン性界面活性剤の中では、親水化処理剤組成物の親水化性能を向上させる観点から、ラウリル硫酸ナトリウム等のアルキル硫酸塩、ポリオキシエチレンラウリルエーテル硫酸ナトリウム（ラウレス−２硫酸ナトリウム）等のポリオキシエチレンアルキルエーテル硫酸塩、ラウリン酸カリウム、ミリスチン酸ナトリウム等の高級脂肪酸塩、ポリオキシエチレンラウリルエーテル酢酸ナトリウム（ラウレス−４，５酢酸ナトリウム）等のポリオキシエチレンアルキルエーテル酢酸塩、ラウレス−２スルホコハク酸ナトリウム等のスルホコハク酸アルキルエステル塩、Ｎ−アシル−Ｌ−グルタミン酸ナトリウム（ココイルグルタミン酸ナトリウム）等のアシルグルタミン酸塩、アシルイセチオネート、及びアシルメチルタウレートから選ばれる１種又は２種以上が好ましく、ポリオキシエチレンアルキルエーテル硫酸塩及び高級脂肪酸塩から選ばれる１種または２種以上がより好ましい。
【００５０】
（非イオン性界面活性剤）
非イオン性界面活性剤としては、ポリオキシエチレンソルビタン脂肪酸エステル、ポリオキシエチレンソルビット脂肪酸エステル、ポリオキシエチレングリセリン脂肪酸エステル、ポリオキシエチレン脂肪酸エステル、ポリオキシエチレンアルキルエーテル、ポリオキシエチレンアルキルフェニルエーテル、ポリオキシアルキレン（硬化）ヒマシ油等のポリエチレングリコール型非イオン性界面活性剤と、ショ糖脂肪酸エステル、ポリグリセリンアルキルエーテル、ポリグリセリン脂肪酸エステル、アルキルグリコシド等の多価アルコール型非イオン性界面活性剤及び脂肪酸アルカノールアミド等が挙げられる。
【００５１】
これらの非イオン性界面活性剤の中では、親水化処理剤組成物の親水化性能を向上させる観点から、ポリオキシアルキレンアルキルエーテル、ポリオキシエチレン硬化ヒマシ油、脂肪酸アルカノールアミド、及びアルキルグリコシドから選ばれる１種又は２種以上が好ましく、ポリオキシエチレンアルキルエーテル及びアルキルグルコシドから選ばれる１種又は２種以上がより好ましい。
【００５２】
（両性界面活性剤）
両性界面活性剤としては、イミダゾリン系ベタイン、アルキルジメチルアミノ酢酸ベタイン、脂肪酸アミドプロピルベタイン、スルホベタイン等のベタイン系界面活性剤、及びアルキルジメチルアミンオキサイド等のアミンオキサイド型界面活性剤等が挙げられる。
【００５３】
これらの両性界面活性剤の中では、親水化処理剤組成物の親水化性能を向上させる観点から、イミダゾリン系ベタイン、アルキルジメチルアミノ酢酸ベタイン、脂肪酸アミドプロピルベタイン、及びアルキルヒドロキシスルホベタインから選ばれる１種又は２種以上が好ましく、ラウリン酸アミドプロピル−Ｎ，Ｎ−ジメチル−酢酸ベタイン等の脂肪酸アミドプロピルベタインがより好ましい。
【００５４】
（陽イオン性界面活性剤）
陽イオン性界面活性剤としては、アミド基、エステル基又はエーテル基で分断されていてもよい炭素数１２以上、２８以下、好ましくは炭素数１６以上、２２以下の炭化水素基を有する第４級アンモニウム塩、ピリジニウム塩、又は３級アミンの鉱酸又は有機酸の塩が挙げられる。
【００５５】
具体的には、セチルトリメチルアンモニウム塩、ステアリルトリメチルアンモニウム塩、ベヘニルトリメチルアンモニウム塩、オクダデシロキシプロピルトリメチルアンモニウム塩等の長鎖アルキルトリメチルアンモニウム塩；ステアリルジメチルベンジルアンモニウム塩等の長鎖アルキルジメチルベンジルアンモニウム塩；ジステアリルジメチルアンモニウム塩、ジイソテトラデシルジメチルアンモニウム塩等のジ長鎖アルキルジメチルアンモニウム塩；ステアリルジメチルアミン、ベヘニルジメチルアミン、オクタデシロキシプロピルジメチルアミンの酸塩等のモノ長鎖アルキルジメチルアミン塩が挙げられる。
【００５６】
これらの陽イオン性界面活性剤の中では、親水化処理剤組成物の親水化性能を向上させる観点から、長鎖アルキルジメチルベンジルアンモニウム塩が好ましい。
【００５７】
［その他の成分］
親水化処理剤組成物には、本発明の目的を阻害しない範囲で、シュウ酸、マレイン酸、クエン酸、アジピン酸、セバシン酸、リンゴ酸、エチレンジアミン四酢酸、ニトリロ三酢酸、ポリアクリル酸、ポリメタクリル酸、ポリマレイン酸、ポリ２−アクリルアミド―２−メチルプロパンスルホン酸、ポリｐ−スチレンスルホン酸等の多価カルボン酸；エチルアルコール、イソプロピルアルコール等の低級アルコール、ジエチレングリコールモノブチルエーテル等の溶剤；ＮａＣｌ等の親水化処理剤の水への溶解性を向上させる塩；トルエンスルホン酸塩、キシレンスルホン酸塩、尿素等の可溶化剤；粘土鉱物、水溶性高分子化合物等の粘度調整剤（但し、本発明の共重合体であるものを除く）；方解石、珪石、リン酸カルシウム、ゼオライト、炭酸カルシウム、ポリエチレン、ナイロン、ポリスチレン等の水不溶性研磨剤；グリセリン、ソルビトール等の保湿剤；カチオン化セルロース等の感触向上剤（但し、本発明の共重合体であるものを除く）；炭酸ナトリウム、珪酸ナトリウム等のアルカリビルダー；酵素、色素、香料、防腐・防かび剤等を添加することができる。
【００５８】
＜親水化処理剤組成物の製造＞
親水化処理剤組成物は、本発明の共重合体、水及び必要に応じて前述した界面活性剤や多価有機酸等のその他の成分を加えて、公知の方法により攪拌、混合することにより得ることができる。
親水化処理剤組成物は、固体表面の種類や処理目的に応じて、適宜組成割合を調整することができる。また、濃厚溶液を調製しておき、使用時に希釈して用いることもできる。
【００５９】
得られる親水化処理剤組成物の２０℃におけるｐＨは、取扱いの安全性、及び固体表面の損傷防止の観点から、好ましくは２以上、より好ましくは３以上、更に好ましくは４以上であり、好ましくは１１以下、より好ましくは１０以下、更に好ましくは８以下である。ｐＨ調節剤としては、塩酸、硫酸等の無機酸や、前述の有機酸等の酸剤；水酸化ナトリウム、水酸化カリウム等のアルカリ金属水酸化物、炭酸ナトリウム、炭酸カリウム等のアルカリ金属炭酸塩等の無機アルカリ化合物、アンモニアやその誘導体、モノエタノールアミン、ジエタノールアミン、トリエタノールアミン等の有機アルカリ化合物等のアルカリ剤が挙げられる。また、酸剤とアルカリ剤を組み合わせて緩衝剤系として用いることもできる。
【００６０】
＜親水化処理方法＞
本発明により得られる親水化処理剤組成物は、固体表面に接触させることにより、固体表面を親水化処理することができる。ここで「固体表面」の「固体」とは、特に制限はなく、ガラス、陶器、磁器、琺瑯、タイル、セラミックス；アルミニウム、ステンレス、真鍮等の金属；ポリエチレン、ポリプロピレン、メラミン樹脂、ポリアミド樹脂、ＡＢＳ樹脂、ＦＲＰ等の合成樹脂；木綿、絹、羊毛等の天然繊維；ポリエステル、ナイロン、レーヨン等の合成繊維；毛髪、爪、歯等の固体を意味する。
本発明方法を適用しうる好適な固体表面としては、疎水性硬質表面、更にセラミックス、金属、合成樹脂から選ばれる１種又は２種以上の疎水性硬質表面が挙げられる。ここで、疎水性硬質表面とは、水に対する静止接触角が７０°以上であることを意味し、親水性硬質表面とは７０°未満であることを意味する。なお、静止接触角は、実施例に記載の方法で測定することができる。
また、親水化処理剤組成物は、取扱いの安定性の観点から、水溶液であることが好ましい。
【００６１】
固体表面と親水化処理剤組成物の接触方法は、特に限定されない。例えば、次の（i）〜（iii）の方法等が挙げられる。
（i）親水化処理剤組成物に固体を浸漬させる方法
（ii）親水化処理剤組成物を固体表面に噴霧又は塗布する方法
（iii）親水化処理剤組成物で常法に従い固体表面を洗浄する方法
【００６２】
固体表面を親水化処理剤組成物で親水化処理する温度は、親水化処理剤組成物の親水化性能を高める観点、処理方法の容易性の観点から、好ましくは５℃以上、より好ましくは１０℃以上、更に好ましくは１５℃以上であり、好ましくは５０℃以下、より好ましくは４０℃以下、更に好ましくは３０℃以下である。
【００６３】
前記（i）の方法において、浸漬する時間は、親水化処理剤組成物の親水化性能を高める観点及び経済性の観点から、好ましくは０．５分以上、より好ましくは1分以上であり、好ましくは６０分以下、より好ましくは５０分以下である。
【００６４】
前記（ii）の方法において、親水化処理剤組成物を固体表面に噴霧又は塗布する方法は、固体表面の広さ（面積）等に応じて適宜選択できる。親水化処理剤組成物を固体表面にスプレー等で噴霧した後、乾燥する方法が好ましい。必要に応じて、噴霧した後、水ですすいでもよい。また、噴霧した後、スポンジ等を用いて薄く塗りのばしてもよい。固体表面に噴霧又は塗布する親水化処理剤組成物の量は、例えば、本発明の共重合体の含有量が０．５質量％の親水化処理剤組成物の場合、好ましくは１０ｃｍ2あたり０．０１ｍＬ以上０．１ｍＬ以下である。
【００６５】
前記（iii）の方法において、親水化処理剤組成物は本発明の共重合体及び界面活性剤を含有する洗浄剤組成物の形態で使用し、固体表面と接触させることが好ましい。かかる洗浄剤組成物の形態とする場合、取扱いの安全性、及び固体表面の損傷防止の観点から、そのｐＨは４以上が好ましく、そして、１０以下、更に８以下が好ましい。界面活性剤としては、前述したものを使用することができる。
【００６６】
親水化処理剤組成物により親水化処理された固体表面の水に対する静止接触角は、好ましくは５０°以下、より好ましくは４０°以下、更に好ましくは３０°以下、より更に好ましくは２５°以下である。また、親水化処理剤組成物により親水化処理された固体表面は、親水化性能を高める観点から、均一に処理されていることが好ましい。表面処理の均一性は、処理後の固体表面を目視で観察することにより判断できる。
【実施例】
【００６７】
以下の製造例、実施例及び比較例において、「％」は「質量％」を意味する。
（１）Ｓ質量％の測定方法
２０ｍＬのスクリュー管に、対応する実施例及び比較例と同じ所定質量比の疎水性不飽和単量体（Ａ）および不飽和単量体（Ｂ）を合わせて１．５０ｇ、イオン交換水９７．５質量％および所定の有機溶媒２．５質量％の混合溶媒を８．４１５ｇ、非イオン性界面活性剤「エマルゲン１０９Ｐ」（花王（株）製）０．０８５ｇ、直径２ｃｍのスターラーチップを入れ、１０００ｒｐｍで３０分間撹拌した。続いて、２分間超音波処理した後、ただちに紫外可視分光光度計「ＵＶ−２５５０」(島津製作所製)にて、２５℃における波長６００ｎｍの光の透過率を測定し、不飽和単量体未添加の混合溶媒の透過率を１００％とした時の相対透過率を求めた。混合溶媒中の水の含有量を９７．５質量％から２．５質量％ずつ減らして同様にして透過率を測定し、透過率が初めて９０％以上となる水の含有量をＳ質量％と決定した。
【００６８】
共重合体の製造に用いた疎水性不飽和単量体（Ａ）及びスルホベタイン基を有する不飽和単量体（Ｂ）を表１に示す。
【００６９】
【表１】
2015105312.tif 000007
【００７０】
実施例１
撹拌機（テフロン（登録商標）製６０ｍｍ三日月翼使用）、窒素導入管、温度計を備えた３００ｍＬ４つ口セパラブルフラスコに、Ｎ−（３−スルホプロピル）−Ｎ−メタクリロキシエチル−Ｎ，Ｎ−ジメチルアンモニウムベタイン（ＳＢＭＡ、シグマアルドリッチ製）２４．６ｇ、メタクリル酸ｎ−ブチル（ＢＭＡ、和光純薬工業（株）製）５．３７ｇ、混合溶媒としてエタノール４６ｇ及びイオン交換水７２ｇを入れ、２００ｒｐｍで撹拌しながら、窒素ガスを１００ｍＬ／分で３０分間吹き込み、窒素置換を行った。次に、７０℃まで昇温し、エタノール２．０ｇ、２、２’−アゾビス（２，４−ジメチルバレロニトリル）（Ｖ−６５、和光純薬工業（株）製）０．１５６ｇを加え、重合を開始した。４時間後冷却し、８０℃で１７時間減圧乾燥することで白色固体の共重合体を得た。
【００７１】
実施例２〜１０、比較例１〜７
不飽和単量体や混合溶媒を表２に示す通りに変更した他は、実施例１と同様に行い、白色固体の共重合体を得た。
【００７２】
実施例１１
重合開始剤をＶ−６５からt−ブチルパーオキシネオデカノエート（パーブチルＮＤ、日本油脂（株）製）０．８７９ｇに変更した他は、実施例１と同様に行い、白色固体の共重合体を得た。
【００７３】
実施例１２
撹拌機（テフロン（登録商標）製６０ｍｍ三日月翼使用）、窒素導入管、温度計を備えた３００ｍＬ４つ口セパラブルフラスコに、Ｎ−（３−スルホプロピル）−Ｎ−メタクリロキシエチル−Ｎ、Ｎ−ジメチルアンモニウムベタイン（ＳＢＭＡ、シグマアルドリッチ製）２４．６ｇ、メタクリル酸ｎ−ブチル（ＢＭＡ、和光純薬工業（株）製）５．３７ｇ、混合溶媒としてエタノール４８ｇ及びイオン交換水６７ｇを入れ、２００ｒｐｍで撹拌しながら、窒素ガスを１００ｍＬ／分で３０分間吹き込み、窒素置換を行った。次に、７０℃まで昇温し、イオン交換水５ｇ、２、２’―アゾビス−２−アミジノプロパン二塩酸塩（Ｖ−５０、和光純薬工業（株）製）０．５１２ｇを加え、重合を開始した。４時間後冷却し、８０℃で１７時間減圧乾燥することで白色固体の共重合体を得た。
【００７４】
実施例１３
重合開始剤をＶ−５０から過硫酸アンモニウム（ＡＰＳ、シグマアルドリッチ製）０．５７５ｇに変更した他は、実施例１２と同様に行い、共重合体の白色固体を得た。
【００７５】
試験例１（接触角及び均一性の評価）
実施例１〜１３及び比較例１〜７の共重合体を用いて、下記の親水化処理剤組成物１を調製し、接触角を測定した。
予め清浄にしたテストピース「塩化ビニルテストピース」（（株）エンジニアリングテストサービス製、材質：硬質ポリ塩化ビニル、２５ｍｍ×７５ｍｍ）を水平に固定し、ポリマー溶液１ｍＬを滴下して５分間静置した後、イオン交換水約２００ｍＬで軽くすすいで風乾した。風乾後のテストピースの表面の処理部分を目視で観察し、表面処理の均一性を評価した。このテストピースの表面の処理部分のイオン交換水に対する静止接触角を、自動接触角計「ＤＭ−５００」（協和界面科学株式会社製）を用いて、添加量１０μＬ、添加６秒後の条件にて測定した。測定は２枚のテストピースを用いて、１枚のテストピース当たり５回行い、１０回の測定値の平均値を用いた。
【００７６】
親水化処理剤組成物１の組成
本発明の共重合体：０．５質量％
ジエチレングリコールモノブチルエーテル：７．５質量％
ミリスチン酸ナトリウム：１質量％、
炭素数１２〜１６の直鎖アルキル基、エチレンオキサイド平均付加モル数４．０のポリオキシエチレンアルキルエーテル硫酸塩：１．５質量％
炭素数１２〜１６の直鎖アルキル基、エチレンオキサイド平均付加モル数１０のポリオキシエチレンアルキルエーテル：１．５質量％
炭素数１２〜１６の直鎖アルキルポリグルコース（平均糖縮合度１〜２）：１．５質量％
ラウリン酸アミドプロピル−Ｎ，Ｎ−ジメチル−酢酸ベタイン：２質量％
炭素数１２〜１６の直鎖アルキルジメチルベンジルアンモニウムクロライド：１質量％
クエン酸：０．５質量％
エチレンジアミン四酢酸ナトリウム：２．５質量％
水：残部
接触角が小さいほど、親水化性能に優れる。実施例１〜１０について行った均一性評価と共に、結果を表２及び表３に示す。
【００７７】
試験例２（透過率の測定）
実施例１、１３〜１５の共重合体を用いて、親水化処理剤組成物１及び２を調製し、各親水化処理剤組成物の透過率を測定した。紫外可視分光光度計「ＵＶ−２５５０」(島津製作所製)にて、２５℃における波長６００ｎｍの光の透過率を測定し、共重合体未添加の溶液の透過率を１００％とした時の相対透過率を求めた。親水化処理剤組成物１は、試験例１で用いたものと同じである。親水化処理剤組成物２は、本発明の共重合体０．５質量％を含有した０．１ｍｏｌ／Ｌ塩化ナトリウム水溶液である。透過率が大きいほど、本発明の共重合体の溶解性又は分散性に優れる。結果を表３に示す。
【００７８】
【表２】
2015105312.tif 000008
【００７９】
【表３】
2015105312.tif 000009
【００８０】
表２及び表３から明らかなように、本発明の共重合体からなる親水化処理剤を含有する親水化処理剤組成物は接触角が小さく、親水化性能に優れる。
また、表３から明らかなように、水溶性重合開始剤を用いた実施例１２及び１３の親水化処理剤組成物は、溶解性又は分散性に優れ、親水化処理剤組成物の製剤化の汎用性に優れる。